(57)【特許請求の範囲】
【請求項１】
溶融紡績可能なポリエステルに基づく難燃性修飾繊維であって、当該繊維は、少なくとも１つのポリエーテルおよび少なくとも１つの脂肪酸縮合産物を含むシリコーンフリーの柔軟感触仕上げが設けられているポリエステル中空繊維であり、当該ポリエステル繊維が、主に芳香族ジカルボン酸由来および脂肪族ジオール由来の構成単位からなり、当該脂肪族ジオールが、エチレングリコールであり、当該ポリエステル中空繊維は、０．９〜１７ｄｔｅｘの範囲のタイターを有することを特徴とする、難燃性修飾繊維。
【請求項２】
当該柔軟感触仕上げが、少なくとも１つのポリエーテルおよび少なくとも１つの脂肪酸縮合産物を含み、ポリエーテル：脂肪酸縮合産物の混合比（重量）が１０：１〜１：１であることを特徴とする、請求項１に記載の難燃性修飾繊維。
【請求項３】
当該ポリエーテルが、以下の一般式を有する１以上の化合物であることを特徴とする、請求項１または２に記載の難燃性修飾繊維：
【化１】
0005450631.tif 000007
式中、基Ｒ３、Ｒ４は、同じでも異なっていてもよく、水素、直鎖のおよび／または枝分かれしたアルキルおよび／またはアルケニル基、ならびに芳香族および／または芳香族複素環基から選択され、
Ｒ２は、同じでも異なっていてもよく、直鎖のおよび／または枝分かれしたアルキルお
よび／またはアルケニル基、ならびに芳香族および／または芳香族複素環基から選択され、
ｎは、少なくとも１である。
【請求項４】
ｎは、少なくとも２であることを特徴とする請求項３に記載の難燃性修飾繊維。
【請求項５】
当該ポリエーテルが、ポリエチレングリコールおよび／またはプロピレングリコールであることを特徴とする、請求項３または４に記載の難燃性修飾繊維。
【請求項６】
当該脂肪酸縮合産物が、以下の一般式を有する脂肪酸であって、
R5-COOH,
式中、Ｒ５は、６〜３０の炭素原子を含む直鎖のまたは枝分かれしたアルキルまたはアルケニル基である脂肪酸と、
脂肪族または芳香族の単官能性もしくは多官能性アルコールまたはアミンとの１以上の縮合化合物であることを特徴とする、請求項１〜５に記載の難燃性修飾繊維。
【請求項７】
式中、Ｒ５は、６〜２６の炭素原子を含む直鎖のまたは枝分かれしたアルキルまたはアルケニル基である脂肪酸と、
脂肪族または芳香族の単官能性もしくは多官能性アルコールまたはアミンとの１以上の縮合化合物であることを特徴とする、請求項６に記載の難燃性修飾繊維。
【請求項８】
当該繊維がポリエステルステープルファイバーであることを特徴とする、請求項１〜７のいずれか１項に記載の難燃性修飾繊維。
【請求項９】
当該芳香族ジカルボン酸が、ベンゼンジカルボン酸の２価の残基であることを特徴とする、請求項８に記載の難燃性修飾繊維。
【請求項１０】
当該芳香族ジカルボン酸が、テレフタル酸およびイソフタル酸の残基であることを特徴とする、請求項８に記載の難燃性修飾繊維。
【請求項１１】
当該繊維は、少なくとも８５ｍｏｌ％の割合でポリエチレンテレフタレートからなることを特徴とする、請求項９または１０に記載の難燃性修飾繊維。
【請求項１２】
当該ポリエステルに基づく難燃性が、ハロゲン化合物の添加により達成されるか、または縮合によりポリエステル鎖に組み込まれたリン化合物によって達成されることを特徴とする、請求項１〜１１のいずれか１項に記載の難燃性修飾繊維。
【請求項１３】
当該難燃性修飾ポリエステルが、縮合によって鎖に組み込まれた式（Ｉ）の成分を含むことを特徴とする、請求項１２に記載の難燃性修飾繊維：
【化２】
0005450631.tif 000008
式中、Ｒは、２〜６の炭素原子を含むアルキレンもしくはポリメチレン、またはフェニルであり、Ｒ１は、１〜６の炭素原子を含むアルキルであるか、またはアリールもしくはアラルキルである。
【請求項１４】
当該難燃性修飾ポリエステルの当該鎖に縮合によって組み込まれる当該成分が、ポリマー分子の線状の鎖（最長の鎖）ならびに存在し得るあらゆる側鎖および分枝中に配置されてよいことを特徴とする、請求項１３に記載の難燃性修飾繊維。
【請求項１５】
当該繊維がテクスチャード加工されていることを特徴とする、請求項１〜１４のいずれか１項に記載の難燃性修飾繊維。
【請求項１６】
当該繊維に捲縮が付されていることを特徴とする、請求項１５に記載の難燃性修飾繊維。
【請求項１７】
当該繊維にスタッファボックスによって捲縮が付されていることを特徴とする、請求項１５に記載の難燃性修飾繊維。
【請求項１８】
捲縮加工Ｋ１が少なくとも１５％であることを特徴とする、請求項１６に記載の難燃性修飾繊維。
【請求項１９】
当該繊維が、４〜１３ｄｔｅｘの範囲のタイターを有することを特徴とする、請求項１〜１８のいずれか１項に記載の難燃性修飾繊維。
【請求項２０】
当該繊維が、ステープルファイバーの形態にあり、１〜１５０ｍｍのステープル長を有することを特徴とする、請求項１〜１９のいずれか１項に記載の難燃性修飾繊維。
【請求項２１】
当該繊維が、ステープルファイバーの形態にあり、８〜１００ｍｍのステープル長を有することを特徴とする、請求項１〜１９のいずれか１項に記載の難燃性修飾繊維。
【請求項２２】
当該繊維が、ステープルファイバーの形態にあり、２４〜８０ｍｍのステープル長を有することを特徴とする、請求項１〜１９のいずれか１項に記載の難燃性修飾繊維。
【請求項２３】
請求項１〜２２のいずれか１項に記載の難燃性修飾繊維を含む、繊維性充填材。
【請求項２４】
請求項２３に記載の繊維性充填材を詰めた、充填カバー。
【請求項２５】
当該充填カバーが、枕、羽毛布団、キルト、ならびにマットレス、寝袋、家具用および自動車分野における断熱材および室内装飾材料、ならびにフィルターを含む、請求項２４に記載の充填カバー。
【請求項２６】
請求項１〜２０のいずれか１項に記載の難燃性修飾繊維を含む、織布。
【請求項２７】
当該織物の表面が、請求項２４または２５に記載の当該充填カバーの表カバーおよび裏カバー、ならびに衣料およびマットレスカバーを含む、請求項２６に記載の織布。
【発明の詳細な説明】
【技術分野】
【０００１】
本発明は、シリコーンフリーの柔軟感触仕上げ（silicone-free soft-touch finish）難燃性中空繊維、その製造方法、および繊維入り製品へのその使用に関する。
【０００２】
繊維性充填材（fiber filing）は、多くの用途、例えば、衣料、クッション、家具、断熱材、キルト、フィルター、室内装飾材料（例えば、自動車における）、寝袋、マットレスカバー、およびマットレスに用いられ得る。一般に、これらの用途に用いられる中空繊維は、リン含有化合物によって難燃性にされた中空繊維である。用いられる中空繊維は、好ましくはポリエステル中空繊維である。
【０００３】
フッ素含有鎖を有するポリエステルが共縮合した前記難燃性修飾ポリエステル繊維の製造は、それ自体既知である。ここにおいて、ドイツ特許出願および特許ＤＥ ２２ ３６ ０３７、ＤＥ ２２ ４２ ００２、ＤＥ ２３ ２８ ００ ３４３、ＤＥ ２３ ４６ ７８７、ＤＥ ２４ ５４ １８９の明細書が引用される。
【０００４】
ここに記載される繊維は、これまで、難燃性の目的でのみ用いられてきた。
【０００５】
さらに、繊維性充填材には、心地良い手触り、改善した柔らかさ（fluffiness）、改善した表面の滑らかさ、および改善した弾力性が、いわゆる柔軟感触仕上げ（soft-touch finish）によって付与されている。この柔軟感触仕上げには、例えばWO 2004/007 347（Trevira GmbH）、US 3 271 189（Hofmann）およびUS 3 454 422 （Mead et al.）に開示される通り、先行技術に従ってシリコーン系の柔軟剤が用いられている。
【０００６】
しかしながら、シリコーン含有柔軟感触仕上げの前記繊維については、このシリコーン含有柔軟感触仕上げによって難燃性が非常に著しく損なわれていることが知られている。
【０００７】
従って、本発明の目的は、中空繊維の難燃性を損なわない柔軟感触仕上げの難燃性中空繊維を提供することである。
【０００８】
本発明に従うシリコーンフリーの柔軟感触仕上げを具備する難燃性ポリエステル中空繊維の場合、一方では、中空繊維の難燃性は適用される柔軟感触仕上げによって損なわれることはなく、他方では、所望の柔らかい感触が維持されることが見出された。
【０００９】
従って、本発明は、溶融可紡性（melt-spinnable）ポリマー、特にポリエステルに基づく難燃性修飾繊維に関し、これらの繊維がシリコーンフリーの柔軟感触仕上げを具備することにより特徴付けられる。
【００１０】
本発明に従う溶融可紡性ポリマー製繊維は、好ましくはポリエステルに基づく繊維である。このポリエステル材料は、原則として、繊維の製造に適切な如何なる既知のタイプであってもよい。前記ポリエステルは、主に、芳香族ジカルボン酸および脂肪族ジオール由来の構成単位（building block）からなる。通常の芳香族ジカルボン酸の構成単位は、ベンゼンジカルボン酸、特にテレフタル酸およびイソフタル酸の二価の残基である。通常のジオールは、２〜４の炭素原子を含み、エチレングリコールが特に適切である。少なくとも８５ｍｏｌ％の割合でポリエチレンテレフタレートからなる繊維が特に有利である。残りの１５ｍｏｌ％が、ジカルボン酸単位およびグリコール単位からなり、これらは、いわゆる調節剤として働き、当業者が、製造されるフィラメントの物理および化学的特性に、目的とする様式で影響を与えることを可能にする。前記ジカルボン酸単位の例は、イソフタル酸または脂肪族ジカルボン酸、例えばグルタル酸、アジピン酸およびセバシン酸などの残基である。調節剤として作用するジオール残基は、より長い鎖のジオール、例えばプロパンジオールもしくはブタンジオール、ジエチレングリコールもしくはトリエチレングリコール、または少量存在する場合は、約５００〜２０００の分子量を有するポリグリコールのものである。
【００１１】
特に好ましいのは、ポリエチレンテレフタレート（ＰＥＴ）、特にジカルボン酸単位および／またはグリコール単位によって修飾されていないＰＥＴを少なくとも９５ｍｏｌ％含むポリエステルである。
【００１２】
ポリエステル繊維の難燃性修飾は、難燃性修飾ポリエステルを用いることにより達成される。前記難燃性修飾ポリエステルは既知である。それらは、ハロゲン化合物、特に臭素化合物の添加を含むか、または特に有利な方法では、それらは縮合によりポリエステル鎖中に組み込まれたリン化合物を含む。
【００１３】
本発明の文脈において、縮合により組み込まれたこれらのリン含有鎖の連結は、ポリエステル分子の線状の鎖（最長の鎖）、ならびに存在していてもよいあらゆる側鎖および分枝中に配置される鎖の連結と解されるべきである。
【００１４】
特に好ましいのは、式（１）の成分を含む難燃性修飾ポリエステルであり、
【化１】
0005450631.tif 000002
【００１５】
これは、縮合によって鎖に組み込まれ、式中、Ｒは、２〜６の炭素原子を含むアルキレンもしくはポリメチレン、またはフェニルであり、Ｒ１は、１〜６の炭素原子を含むアルキル、アリールまたはアラルキルである。式（Ｉ）において、好ましくは、Ｒは、エチレンであり、Ｒ１は、メチル、エチル、フェニルまたはｏ−、ｍ−もしくはｐ−メチルフェニル、特にメチルである。前記ポリエステルは、例えば、ＤＥ−Ａ−３９ ４０ ７１３に記載されている。本発明に従って用いられるポリエステルは、好ましくは、固有粘度（ＩＶ）に対応した分子量を有し、この固有粘度は、１００ｍｌのジクロロ酢酸中に１ｇのポリマーを含んだ溶液中、２５℃で測定され、０．４５〜０．８５である。
【００１６】
本発明に従うシリコーンフリーの柔軟感触仕上げは、少なくとも１つのポリエステルおよび少なくとも１つの脂肪酸縮合産物を含む混合物である。本発明に従うと、この混合物は、好ましくは、ポリエステル：脂肪酸縮合産物の混合比（重量）が、１０：１〜１：１、特には５：１〜２：１、特に好ましくは４：１である。
【００１７】
本発明に従う柔軟感触仕上げに適切なポリエステルは、以下の一般式を有する化合物である：
【化２】
0005450631.tif 000003
【００１８】
式中、基Ｒ３、Ｒ４は、同じでも異なっていてもよく、水素、直鎖のおよび／または枝分かれしたアルキルおよび／またはアルケニル基、ならびに芳香族および／または芳香族複素環基から選択され、Ｒ２は、同じでも異なっていてもよく、直鎖のおよび／または枝分かれしたアルキルおよび／またはアルケニル基、ならびに芳香族および／または芳香族複素環基から選択され、ｎは、少なくとも１、好ましくは少なくとも２である。
【００１９】
好ましい基Ｒ２は、直鎖のまたは枝分かれしたアルキル基、特にエチル基（ポリエチレングリコール）またはプロピル基（プロピレングリコール）である。末端基Ｒ３、Ｒ４は通常水素であるが、Ｒ３、Ｒ４について上述したのと同じ基によって置換されていてもよい。
【００２０】
式（ＩＩ）の好ましい化合物は、非イオノゲン（nonionogenic）ポリエステルである。ポリエステルが水と混和性であり、１０％溶液（重量％）として６〜９、特に７〜８の範囲、特に好ましくは７．５のｐＨ値を有する場合もまた好ましい。２０℃（ＨＴＣ５１）におけるポリエステルの動的粘度（１０％水溶液として測定された）は、好ましくは、５０〜８０ ｍＰａ、特には６０〜７０ ｍＰａ、特に好ましくは６５ ｍＰａである。
【００２１】
前記ポリエステルは、例えば、Ｄｕｒｏｎ（登録商標）ＦＦ １７５１の商品名で、ＣＨＴ Ｒ．Ｂｅｉｔｌｉｃｈ ＧｍｂＨの製品として市販されている。
【００２２】
本発明に従う、柔軟感触仕上げに適切な脂肪酸縮合産物は、以下の一般式を有する脂肪酸の、脂肪族または芳香族の単官能性または多官能性アルコールまたはアミンとの化合物であり、
R5-COOH,
式中、Ｒ５は、６〜３０の炭素原子、好ましくは６〜２６の炭素原子を含む、直鎖のまたは枝分かれしたアルキルまたはアルケニル基を示している。
【００２３】
上述したこれらの脂肪酸縮合産物の中で、本発明に従って好ましいのは、脂肪酸縮合産物、特にカチオン性脂肪酸縮合産物であり、これは完全に水と混和性であり、１０％溶液（重量％）として１〜６、好ましくは２〜５、特に好ましくは３〜４の範囲のｐＨ値を有する。２０℃におけるその動的粘度（１０重量％の水溶液中で測定された）は、好ましくは８０〜１２０ ｍＰａ、より好ましくは９０〜１１０ ｍＰａ、特に好ましくは１００ ｍＰａである。
【００２４】
市販の前記脂肪酸縮合産物は、ＣＨＴ Ｒ．Ｂｅｉｔｌｉｃｈ ＧｍｂＨの製品Ｄｕｒｏｎ（登録商標）ＦＦ １９９５である。
【００２５】
特に好ましいのは、（ｉ）ｐＨ値（２０℃で１０重量％水溶液中で測定された）が７〜８、動的粘度（２０℃で１０重量％水溶液中で測定された）が５０〜８０ ｍＰａの非イオノゲンポリエーテルと、（ｉｉ）ｐＨ値（２０℃で１０重量％水溶液中で測定された）が２〜５、動的粘度（２０℃で１０重量％水溶液中で測定された）が８０〜１２０ ｍＰａのカチオン性脂肪酸縮合産物とを含み、非イオノゲンポリエーテル（ｉ）とカチオン性脂肪酸縮合産物（ｉｉ）との混合比（重量部）が５：１〜２：１である柔軟感触仕上げである。
【００２６】
特に非常に好ましくは、（ｉ）非イオノゲンポリエーテルおよび（ｉｉ）カチオン性脂肪酸縮合産物の上記混合物は、ポリエーテル（ｉ）がポリエチレングリコール、ポリプロピレングリコール、またはポリエチレングリコールとポリプロピレングリコールとの混合物からなる群より選択される種々のポリエーテルを含む混合物である。
【００２７】
本発明に従って、このシリコーンフリーの柔軟感触仕上げを難燃性繊維に用いることにより、柔軟感触および難燃性特性の両方を有している繊維製品、特には繊維充填分野（sector）用の繊維製品を製造することが可能である。
【００２８】
ここでシリコーンフリーとは、本発明に従う難燃性特性が損なわれない程度に、そこに含まれているシリコーン含有材料が少ないことを意味すると解する。これは、完成した中空繊維に対するシリコーン含有材料の量が、最高で約１０ ｐｐｍ、好ましくは約１ ｐｐｍ未満、特に好ましくは約０．１ ｐｐｍ未満の場合である。
【００２９】
繊維は、円形、楕円形および他の適切な断面または他の形状を有していてもよく、例えばダンベル形、インゲンマメ形、三角形、または三葉性（trilobal）もしくは多葉性（multilobal）などの断面を有していてもよい。
【００３０】
一般に、ポリエステル繊維は、０．９〜１６ ｄｔｅｘの範囲のタイター（titer）を有する。上述の値、好ましくは０．９〜１７ ｄｔｅｘ、特に好ましくは４〜１３ ｄｔｅｘを有するポリエステル中空繊維が好ましく用いられる。本発明に従うポリエステル中空繊維が短繊維（staple fiber）として用いられる場合、それらは１〜１５０ ｍｍ、好ましくは８〜１００ ｍｍ、特に好ましくは２４〜８０ ｍｍの切断長さ（ステープル長）を有する。
【００３１】
本発明の特定の実施形態において、ポリエステル繊維は、タイター混合物および／または異なるステープル長の繊維の混合物からなる。
【００３２】
本発明に従うポリエステル繊維が織物用途に用いられるか、または繊維入りパッキング（fiber-filled packing）として用いられる場合、テクスチャード加工（texturing）、特に捲縮加工（crimping）が有利である。
【００３３】
本発明に従って、捲縮加工の程度はｃｍ当たり２以上の捲縮（crimp）（湾曲）（Ｂｇ）、好ましくはｃｍ当たり３以上の湾曲である。
【００３４】
さらに、ｃｍ当たりの湾曲の数は、いわゆる捲縮加工Ｋ１に対する一定の比でなければならない。Ｋ１は、好ましくは、少なくとも１５％、好ましくは少なくとも１８％の値を有する。従って、ｃｍ当たりの湾曲Ｂｇの数３．０について、捲縮加工に対するｃｍ当たりの湾曲の数は好ましくは５≦Ｋ１／Ｂｇ≦６の範囲である。
【００３５】
本発明の文脈において、捲縮加工は以下の比により理解される：
【数１】
0005450631.tif 000004
【００３６】
式中、Ｌｋは、弛緩（relax）し解放（release）された状態における捲縮を付したステープルファイバー（crimped staple fiber）の長さであり、Ｌｖは同じ繊維の伸張状態における長さであり、即ち、繊維はそのとき、事実上、全く湾曲のない直線である。
【００３７】
伸張は、いわゆるデクリンピング力（decrimping force）の適用下で生じる。これは、各々の繊維の力／伸張ダイアグラムに適用される接面（tangent）により先行試験によって決定される。
【００３８】
本発明に従う難燃性繊維は、さらに、先行技術において通常用いられる添加剤を含んでいてもよい。これらは、特に、抗酸化剤、安定化剤（例えば、紫外線安定剤）、艶消剤（例えばＴｉＯ２、硫化亜鉛または酸化亜鉛）、顔料（例えばＴｉＯ２）、さらなる難燃剤、帯電防止剤、色素、フィラー（例えば炭酸カルシウム）、抗菌剤、生理活性剤、蛍光増白剤、増量剤および更なる処理助剤を意味するものと解する。
【００３９】
前記添加剤は、ポリマー製造のいずれかの時点でポリマーに添加されるか、または柔軟剤とともに繊維に適用されてよい。
【００４０】
繊維は以下のようにして製造される：ポリマーを、任意に潤滑剤を用いて紡いでフィラメントを形成し、次に処理を行って繊維を形成し、繊維を伸張し及び捲縮を付し（crimped）、任意に帯電防止剤を繊維に適用する。ステープルファイバーを製造する場合、繊維を切断し、次にいわゆるフロック（flock）として梱（bale）へとプレスし、包装する。
【００４１】
繊維の製造は、慣習的な方法およびシステム、例えばポリエステル繊維に関する技術分野において好ましいものを用いて行われる。例えば、多数の紡績方法が、米国特許第３ ８１６ ４８６号、同第４ ６３９ ３４７号， ＧＢ １ ２５４ ８２６およびＪＰ １１−１８９９３８に記載されている。
【００４２】
紡績速度は、好ましくは毎分８００メートル以上であり、典型的には毎分１６００メートル以下である。紡績温度は典型的には２５５℃以上３０５℃以下である。特に好ましくは、紡績は約２８０℃で行われる。
【００４３】
紡糸口金は、ポリエステルに用いられる慣習的な紡糸口金であり、穴の大きさ、配置および数は所望の繊維および紡績システムに依存する。
【００４４】
溶融物から紡がれるポリエステルフィラメントの急冷は、空気または当該技術分野において開示される他の流体（例えば窒素）を用いて慣習的な方法によって行われる。横断流の、放射状の、非対称の、または他の冷却方法が用いられてもよい。空気は好ましくは、急冷の目的で吹きつけられる。
【００４５】
冷却後、慣習的な紡糸仕上げが、標準的な方法によって適用され得る。
【００４６】
さらなる処理のため、このように製造された繊維フィラメントを、まず缶の中に蓄積する。
【００４７】
ある好ましい方法に従うと、溶融−紡績繊維フィラメントをトウシリンダー（tow cylinder）上に取り出し、次に複数のトウシリンダーを一体にして、繊維フィラメントから大きなトウを生成する。その後、繊維のトウ（tow）は、慣習的な方法を用いて、好ましくは１０〜１１０ｍ／ｍｉｎで伸張され得る。伸張速度は、好ましくは１．２５〜４、より好ましくは２．５〜３．５、特に好ましくは３．２に達する。伸張時の温度は、伸張されるべきポリエステルのトウのガラス転移温度の範囲であり、好ましくは４０〜８０℃、特に好ましくは６９℃である。後処理は、約１５０〜１６５℃で行い、良好な乾燥を確実にする。伸張は、任意に２段階の伸張プロセスを用いて行われてもよい（この点について、例えば米国特許第３ ８１６ ４８６号を参照のこと）。伸張の前およびその間、１以上の表面仕上げが慣習的な方法を用いて適用されてもよい。
【００４８】
好ましくは、本発明に従うシリコーンフリーの柔軟感触仕上げが、伸張と捲縮加工との間に適用される。当該適用は、慣習的な技術を用いて、特に噴霧によって、または塗布ローラーによって行われる。適用される量は、繊維重量の０．４〜０．５％であり、好ましくは０．４６％である。
【００４９】
このように伸張された繊維の捲縮加工については、それ自体公知の捲縮加工の機械を使用する、機械的な捲縮加工の慣習的な方法が用いられてもよい。好ましいのは、ステープルファイバーを捲縮加工するための蒸気支援機械装置であり、例えばスタッファボックス（stuffer box）などである。しかしながら、他の方法によって捲縮加工された繊維、例えば三次元捲縮加工された繊維などが用いられてもよい。捲縮加工を行うために、トウをまず６０〜１００℃、好ましくは７０〜８５℃、特に好ましくは約８３℃の温度に加熱し、トウ入口ローラーの圧力を１．０〜２．０バール、特に好ましくは約１．５バール、捲縮加工ボックスの圧力を０．５〜１．０バール、特に好ましくは０．８バールとし、１．０〜２．０ｋｇ／ｍｉｎ、特に好ましくは１．５ｋｇ／ｍｉｎの蒸気で処理する。
【００５０】
さらなる表面仕上げは、慣習的な方法を用いて捲縮加工装置内で適用される。
【００５１】
繊維を、オーブン中、１５０〜１６５℃で弛緩および／または固定（fix）させる。処理（preparation）には、専用の固定工程を必要としない。
【００５２】
帯電防止仕上げは、繊維の弛緩の後、任意に繊維に適用される。
【００５３】
望まれるのであれば、繊維に毛玉低減仕上げ（low-pill finish）を付与してもよい。
【００５４】
ステープルファイバーを製造するため、テクスチャード加工の繊維（textured fiber）を得て、その後、切断および任意に硬化し、圧縮梱内でフロックとして保管する。本発明のステープルファイバーは、好ましくは、弛緩工程の下流の機械的切断装置で切断される。種々のタイプのトウを製造するために、切断が省略されてもよい。これらのタイプのトウは、梱内で切断されない形態で保存され、圧縮される。
【００５５】
別の対象は、本発明に従う繊維製品の繊維性充填材としての、または織布（textile fabric）における使用である。
【００５６】
本発明に従う繊維製品の繊維性充填材としての使用は、充填されたカバー（filled covering）、例えば枕、羽毛布団（duvet）、キルトなど、ならびにマットレスおよび寝袋、断熱材および室内装飾材料（例えば家具用のおよび自動車分野における）、およびフィルターの充填材を含む。
【００５７】
本発明の織布は、例えば、衣料、前記製品の表カバーおよび裏カバー、ならびにマットレスカバーである。
【００５８】
例
以下の例に基づき、本発明はより詳細に説明される：
中空断面を有するステープルファイバーは、難燃性原料から作られた繊維に慣習的な様式で溶融物から紡がれ、空気を吹き付けることにより冷却され、慣習的なステープルファイバー配合物（preparation）を提供され、搬送ライン上で処理するために缶内に蓄積させられる。
【００５９】
紡糸製品は、入口レーキ（inlet rake）上に繊維トウとして集められ、７つの回転ローラーからなる第一のセプテット（septet）によって引き込まれ、浸水浴を通り、そこで、それらは、温度制御され、配合物（preparation）を再度付与される。紡糸された製品は、更なるセプテットによって前方に移送される。伸長は、このセプテットの第６および第７のローラー上で、または前記セプテットと伸張係数よりも大きいスピードで走行する更なるセプテットとの間で行われる。その後、繊維をスタッファボックスで捲縮加工し、オーブン中で固定または乾燥させ、任意に切断する。伸張と捲縮加工との間で、シリコーンフリーの柔軟感触仕上げを噴霧または塗布ローラーによって付加する。
【００６０】
製造された繊維について、繊維製品に関する以下の値を測定する：
表１：
デニール／ｄｔｅｘ：                      ６．０
引き裂き強度／ｃＮ／ｔｅｘ：              ４０
切断時の伸長／％                          ３６
熱収縮（２００℃）／％：                  ４
捲縮加工：Ｋ１／％：                      １８
Ｂｇ／ｃｍ：                    ４
以下に、本出願の当初特許請求の範囲に記載された発明を付記する。
（１）  溶融紡績可能なポリマーに基づく難燃性修飾繊維であって、当該繊維に、シリコーンフリーの柔軟感触仕上げ（silicone-free soft-touch finish）が設けられていることを特徴とする、難燃性修飾繊維。
（２）  当該溶融紡績可能なポリマーがポリエステルであることを特徴とする、（１）に記載の難燃性修飾繊維。
（３）  当該シリコーンフリーの柔軟感触仕上げが、少なくとも１つのポリエーテルおよび少なくとも１つの脂肪酸縮合産物を含む柔軟感触仕上げであることを特徴とする、（１）または（２）に記載の難燃性修飾繊維。
（４）  当該柔軟感触仕上げが、少なくとも１つのポリエーテルおよび少なくとも１つの脂肪酸縮合産物を含み、ポリエーテル：脂肪酸縮合産物の混合比（重量）が１０：１〜１：１であることを特徴とする、（３）に記載の難燃性修飾繊維。
（５）  当該ポリエーテルが、以下の一般式を有する１以上の化合物であることを特徴とする、（３）または（４）に記載の難燃性修飾繊維：
【化３】
0005450631.tif 000005
式中、基Ｒ３、Ｒ４は、同じでも異なっていてもよく、水素、直鎖のおよび／または枝分かれしたアルキルおよび／またはアルケニル基、ならびに芳香族および／または芳香族複素環基から選択され、
Ｒ２は、同じでも異なっていてもよく、直鎖のおよび／または枝分かれしたアルキルおよび／またはアルケニル基、ならびに芳香族および／または芳香族複素環基から選択され、
ｎは、少なくとも１、好ましくは少なくとも２である。
（６）  当該ポリエーテルが、ポリエチレングリコールおよび／またはプロピレングリコールであることを特徴とする、（５）に記載の難燃性修飾繊維。
（７）  当該脂肪酸縮合産物が、以下の一般式を有する脂肪酸の、脂肪族または芳香族の単官能性または多官能性アルコールまたはアミンとの１以上の縮合化合物であることを特徴とする、（３）または（４）に記載の難燃性修飾繊維：
R5-COOH,
式中、Ｒ５は、６〜３０の炭素原子、好ましくは６〜２６の炭素原子を含む直鎖のまたは枝分かれしたアルキルまたはアルケニル基である。
（８）  当該繊維がポリエステル中空繊維であることを特徴とする、（１）〜（７）のいずれか１つに記載の難燃性修飾繊維。
（９）  当該繊維がポリエステルステープルファイバー（polyester staple fiber）であることを特徴とする、（１）〜（８）のいずれか１つに記載の難燃性修飾繊維。
（１０）  当該ポリエステル繊維が、主に、芳香族ジカルボン酸由来のおよび脂肪族ジオール由来の構成単位（building block）からなることを特徴とする、（１）〜（９）のいずれか１つに記載の難燃性修飾繊維。
（１１）  当該芳香族ジカルボン酸が、ベンゼンジカルボン酸の２価の残基、特に、テレフタル酸およびイソフタル酸の残基であることを特徴とする、（１０）に記載の難燃性修飾繊維。
（１２）  当該繊維は、少なくとも８５ｍｏｌ％の割合でポリエチレンテレフタレートからなることを特徴とする、（１１）に記載の難燃性修飾繊維。
（１３）  当該脂肪族ジオールが、２〜４の炭素原子を含むもの、特にエチレングリコールであることを特徴とする、（１０）〜（１２）のいずれか１つに記載の難燃性修飾繊維。
（１４）  当該繊維は、最高で１５ｍｏｌ％の割合でジカルボン酸単位およびジオール単位、特にグリコール単位からなることを特徴とする、（１０）〜（１３）のいずれか１つに記載の難燃性修飾繊維。
（１５）  当該ジカルボン酸単位が、イソフタル酸または脂肪族ジカルボン酸の残基であることを特徴とする、（１４）に記載の難燃性修飾繊維。
（１６）  当該脂肪族ジカルボン酸が、グルタル酸、アジピン酸およびセバシン酸から選択されることを特徴とする、（１５）に記載の難燃性修飾繊維。
（１７）  当該ポリエステルに基づく難燃性が、ハロゲン化合物、特に臭素化合物の添加により達成されるか、または縮合によりポリエステル鎖に組み込まれたリン化合物によって達成されることを特徴とする、（２）〜（１６）のいずれか１つに記載の難燃性修飾繊維。
（１８）  当該難燃性修飾ポリエステルが、縮合によって鎖に組み込まれた式（Ｉ）の成分を含むことを特徴とする、（１７）に記載の難燃性修飾繊維：
【化４】
0005450631.tif 000006
式中、Ｒは、２〜６の炭素原子を含むアルキレンもしくはポリメチレン、またはフェニルであり、Ｒ１は、１〜６の炭素原子を含むアルキルであるか、アリールまたはアラルキルである。
（１９）  当該難燃性修飾ポリエステルの当該鎖に縮合によって組み込まれる当該成分が、ポリマー分子の線状の鎖（最長の鎖）ならびに存在し得るあらゆる側鎖および分枝中に配置されてよいことを特徴とする、（１８）に記載の難燃性修飾繊維。
（２０）  当該繊維がテクスチャード加工されている（textured）ことを特徴とする、（１）〜（１９）のいずれか１つに記載の難燃性修飾繊維。
（２１）  当該繊維に捲縮が付され（crimp）、好ましくはスタッファボックス（stuffer box）によって捲縮が付されていることを特徴とする、（２０）に記載の難燃性修飾繊維。
（２２）  捲縮加工Ｋ１が少なくとも１５％、好ましくは少なくとも１８％であることを特徴とする、（２１）に記載の難燃性修飾繊維。
（２３）  当該繊維が、０．９〜１６ｄｔｅｘ、好ましくは０．９〜１７ｄｔｅｘ、特に好ましくは４〜１３ｄｔｅｘの範囲のタイター（titer）を有することを特徴とする、（１）〜（２２）のいずれか１つに記載の難燃性修飾繊維。
（２４）  当該繊維が、ステープルファイバーの形態にあり、１〜１５０ｍｍ、好ましくは８〜１００ｍｍ、特に好ましくは２４〜８０ｍｍのステープル長を有することを特徴とする、請求項（１）〜（２３）のいずれか１つに記載の難燃性修飾繊維。
（２５）  （１）〜（２４）のいずれか１つに記載の難燃性修飾繊維を含む、繊維性充填材（fiber filling）。
（２６）  （２５）に記載の繊維性充填材を詰めた、充填カバー（filled covering）。
（２７）  当該充填カバーが、好ましくは、枕、羽毛布団（duvet）、キルトなど、ならびにマットレス、寝袋、断熱材（insulating material）および室内装飾材料（例えば家具用および自動車分野（sector）における）、およびフィルターを含む、（２６）に記載の充填カバー。
（２８）  （１）〜（２４）のいずれか１つに記載の難燃性修飾繊維を含む、織布（textile fabric）。
（２９）  当該織物の表面が、好ましくは、（２６）または（２７）に記載の当該充填カバーの表カバーおよび裏カバー、ならびに衣料およびマットレスカバーを含む、（２８）に記載の織布。